Patent ES-2761600-T3 (ES)
Title: Lámina de acero galvanizada en caliente
IPC: C22C38/08
Filed: 2015-11-05
Granted: 2020-05-20
Abstract: Una lámina de acero galvanizada en caliente que comprende: una lámina de acero base; y una capa galvanizada en caliente formada en al menos una superficie de la lámina de acero base, en donde: la lámina de acero base incluye: una composición química que consiste, en % de masa, en C: de 0.040 % a 0.280 %, Si: de 0.05 % a 2.00 %, Mn: de 0.50 % a 3.50 %, P: de 0.0001 % a 0.1000 %, S: de 0.0001 % a 0.0100 %, Al: de 0.001 % a 1.500 %, N: de 0.0001 % a 0.0100 %, y O: de 0.0001 % a 0.0100 %, y opcionalmente uno o dos o más seleccionados de Ti: de 0.001 % a 0.150 %, Nb: de 0.001 % a 0.100 %, V: de 0.001 % a 0.300 %, Cr: de 0.01 % a 2.00 %, Ni: de 0.01 % a 2.00 %, Cu: de 0.01 % a 2.00 %, Mo: de 0.01 % a 2.00 %, B: de 0.0001 % a 0.0100 %, W: de 0.01 % a 2.00 % y Ca, Ce, Mg, Zr, La y REM en una cantidad total de 0.0001 % a 0.0100 % y un resto de Fe e impurezas; en donde la microestructura en la lámina de acero base es una microestructura en la que, en un intervalo de 1/8 de espesor a 3/8 de espesor centrado en una posición de 1/4 de espesor desde la superficie de la lámina de acero base, por fracción de volumen, una fase de ferrita es del 40 % o más y 97 % o menos, una estructura dura que comprende una o más de una fase de bainita, una fase de ferrita bainítica, una fase de martensita fresca y una fase de martensita revenida es un total de 3 % o más, una fase de austenita residual es de 0 a 8 % por fracción de volumen, un total de una fase de perlita y una fase de cementita gruesa es de 0 a 8 % por fracción de volumen, en un intervalo de capa superficial de 20 μm de profundidad en la dirección de la lámina de acero desde una interfaz entre la capa galvanizada en caliente y la lámina de acero base, una fracción de volumen de una austenita residual es de 0 a 3 %, la lámina de acero base incluye una microestructura en la que V1/V2 que es una relación de una fracción de volumen V1 de la estructura dura en el intervalo de capa superficial y una fracción de volumen V2 de la estructura dura en el intervalo de 1/8 de espesor a 3/8 de espesor centrado en la posición de 1/4 de espesor desde la superficie de lámina de acero base es de 0.10 o más y 0.90 o menos, un contenido de Fe es de 0.5 % o más a 5.0 % o menos y un contenido de Al es de 0.01 % o más a 1.0 % o menos en la capa galvanizada en caliente, y granos columnares formados de una fase ζ están incluidos en la capa galvanizada en caliente, una relación ((A*/A)×100) de una interfaz (A*) entre la fase ζ y la lámina de acero base en una interfaz completa (A) entre la capa metalizada galvanizada en caliente y la lámina de acero base es de 20 % o más, una capa refinada se forma en el lado de la interfaz en la lámina de acero base, un espesor promedio de la capa refinada es de 0.1 a 5.0 μm, un tamaño de grano promedio de ferrita en la capa refinada es de 0.1 a 3.0 μm, están contenidos uno o dos o más de óxidos de Si y Mn y un tamaño máximo del óxido es de 0.01 a 0.4 μm, en donde la capa refinada es una región que existe en una capa más externa de la lámina de acero base y en donde la capa refinada es una región en la que el tamaño de grano promedio de fase de ferrita que constituye la capa refinada es de 1/2 o menos del tamaño de grano promedio de la fase de ferrita en la capa inferior de la capa refinada de la lámina de acero base, en donde el límite en el cual el tamaño de grano promedio de la ferrita en la capa refinada es mayor que 1/2 del tamaño de grano promedio de la ferrita en la capa inferior de la misma se define como un límite entre la capa refinada y la capa inferior de la misma, y en donde el tamaño máximo de uno o dos o más de óxidos de Si y Mn contenidos en la capa refinada se mide en una sección transversal de espesor paralela a la dirección de laminado de la lámina de acero base. ,